(57)【要約】【課題】壁紙の表面に付着しても澱粉糊の経時的な変色が抑制されており、壁紙の意匠性の低下を抑制することができる澱粉糊を提供する。【解決手段】澱粉及び尿素を含有することを特徴とする澱粉糊。【選択図】なし【特許請求の範囲】
【請求項１】
澱粉及び尿素を含有することを特徴とする澱粉糊。
【請求項２】
前記尿素の含有量は、前記澱粉を１００質量部として２０〜３００質量部である、請求項１に記載の澱粉糊。
【請求項３】
更に、合成樹脂エマルションを含有する、請求項１又は２に記載の澱粉糊。
【請求項４】
更に、水を含有する、請求項１〜３のいずれかに記載の澱粉糊。
【請求項５】
壁紙の施工用である、請求項１〜４のいずれかに記載の澱粉糊。
【発明の詳細な説明】
【技術分野】
【０００１】
本発明は、澱粉糊に関する。
【背景技術】
【０００２】
従来、建物の内装材の表面に意匠性を付与するために壁紙等の発泡積層シートを施工する際に、接着剤が用いられている。特に、コンクリート、石膏ボード、木質材等の内装材に壁紙を施工する際は、澱粉糊が用いられている。
【０００３】
内装材に壁紙を施工するための糊として、澱粉糊とシリカとを必須成分として含有する紙壁紙用施工糊組成物が提案されている（例えば、特許文献１参照）。また、糊１００重量部に対し、ラノリン及び／またはラノリン誘導体を固形分として０．２〜１．０重量部配合した壁張り用糊が提案されている（例えば、特許文献２参照）。
【０００４】
しかしながら、特許文献１及び２に記載されている澱粉糊は、澱粉糊の変色については検討されていない。壁紙の施工に澱粉糊が用いられる際に、施工業者の手に付着した糊が壁紙の表面に付着する場合がある。壁紙表面に付着した糊は、施工後に汚れとともに拭き取られるが、一部が残存することとなる。壁紙表面に残存した糊に含まれる澱粉は、空気中の酵素、菌、光等により還元糖となり、当該還元糖が糊に微量に含まれることとなる。当該還元糖と、空気中の埃や人の手の垢に含まれるアミノ酸とが反応することにより、経時的に褐色に変色して、壁紙の意匠性が低下するという問題がある。
【０００５】
よって、壁紙の表面に付着しても澱粉糊の経時的な変色が抑制されており、壁紙の意匠性の低下を抑制することができる澱粉糊の開発が求められている。
【先行技術文献】
【特許文献】
【０００６】
【特許文献１】特開２００２−１９４３０９号公報
【特許文献２】特開平１０−１５２６６１号公報
【発明の概要】
【発明が解決しようとする課題】
【０００７】
本発明は、壁紙の表面に付着しても澱粉糊の経時的な変色が抑制されており、壁紙の意匠性の低下を抑制することができる澱粉糊を提供することを目的とする。
【０００８】
本発明者は、鋭意研究を重ねた結果、澱粉糊が、澱粉及び尿素を含有する構成とすることにより、上記目的を達成できることを見出し、本発明を完成するに至った。
【０００９】
即ち、本発明は、下記の澱粉糊に関する。
１．澱粉及び尿素を含有することを特徴とする澱粉糊。
２．前記尿素の含有量は、前記澱粉を１００質量部として２０〜３００質量部である、項１に記載の澱粉糊。
３．更に、合成樹脂エマルションを含有する、項１又は２に記載の澱粉糊。
４．更に、水を含有する、項１〜３のいずれかに記載の澱粉糊。
５．壁紙の施工用である、項１〜４のいずれかに記載の澱粉糊。
【発明の効果】
【００１０】
本発明の澱粉糊は、壁紙の表面に付着しても澱粉糊の経時的な変色が抑制されており、壁紙の意匠性の低下を抑制することができる。
【発明を実施するための形態】
【００１１】
以下、本発明の澱粉糊について詳細に説明する。
【００１２】
本発明の澱粉糊は、澱粉及び尿素を含有することを特徴とする。上記特徴を有する本発明の澱粉糊は、尿素を含有するので、壁紙の表面に付着しても澱粉糊の経時的な変色が抑制されており、壁紙の意匠性の低下を抑制することができる。すなわち、壁紙の施工に澱粉糊が用いられる際に、施工業者の手に付着した澱粉糊が壁紙の表面に付着する場合がある。壁紙表面に付着した澱粉糊中の澱粉は、空気中の酵素、菌、光等により還元糖となる。当該還元糖と、空気中の埃や人の手の垢に含まれるアミノ酸とが反応することにより、メイラード反応を生じて褐色を呈するメラノイジンが生成し、経時的に褐色に変色して、壁紙の意匠性が低下する。本発明の澱粉糊は、尿素を含有するので、尿素がアミノ酸と反応することにより、還元糖とアミノ酸とのメイラード反応を抑制し、褐色を呈するメラノイジンの生成を抑制することができるので、澱粉糊の経時的な褐色への変色が抑制される。
【００１３】
（澱粉）
本発明の澱粉糊に用いられる澱粉は特に限定されず、例えば、米澱粉、小麦澱粉、コーンスターチ、ポテトスターチ、タピオカスターチ、甘藷澱粉等の生澱粉を好適に用いることができる。更に、エーテル化澱粉、エステル化澱粉、酸処理澱粉、酸化澱粉、加水分解された澱粉等の各種天然澱粉を化学的に処理した加工澱粉も、上記澱粉の定義に包含される。
【００１４】
澱粉としては、市販品を用いることができる。このような澱粉の市販品としては、澱粉を含む接着剤として市販されている市販品を用いることができ、例えば、ウォールボンド工業株式会社製ウォールボンド１００、グルーＳ；ヤヨイ化学工業株式会社製ルーアマイルド等が挙げられる。
【００１５】
澱粉の含有量は、澱粉糊を１００質量％として５〜５０質量％が好ましく、１０〜５０質量％がより好ましく、１０〜３０質量％が更に好ましい。澱粉の含有量の上限が上記範囲であることにより、より一層澱粉糊の経時的な変色を抑制することができる。また、澱粉の含有量の下限が上記範囲であることにより、澱粉糊としての接着性をより一層向上させることができる。
【００１６】
（尿素）
尿素としては特に限定されず、工業製品等の用途に用いられる工業的に合成された尿素、又は尿から精製された尿素等を用いることができる。
【００１７】
尿素としては、市販品を用いることができる。このような尿素の市販品としては、例えば、大洋製薬株式会社製の尿素、健栄製薬株式会社製の尿素等が挙げられる。
【００１８】
尿素の含有量は、澱粉を１００質量部として２０〜４００質量部が好ましく、２０〜３００質量部がより好ましく、３０〜２００質量部が更に好ましく、３５〜１５０質量部が特に好ましい。尿素の含有量の下限が上記範囲であることにより、より一層澱粉糊の経時的な変色を抑制することができる。また、尿素の含有量の上限が上記範囲であることにより、澱粉糊としての接着性をより一層向上させることができる。
【００１９】
（合成樹脂エマルション）
本発明の澱粉糊は、合成樹脂エマルションを含有していてもよい。合成樹脂エマルションを含有することにより、澱粉糊の接着性がより一層向上する。合成樹脂エマルションとしては、例えば、酢酸ビニル樹脂エマルション、エチレン−酢酸ビニル樹脂エマルション、アクリル樹脂エマルション等が挙げられる。
【００２０】
（水）
本発明の澱粉糊は、水を含有することが好ましい。水を含有することにより、澱粉糊の塗工適性がより一層向上する。
【００２１】
（添加剤）
本発明の澱粉糊は、本発明の効果を妨げない範囲で、添加剤を含有していてもよい。添加剤としては、例えば、防腐剤、防徽剤、ｐＨ調整剤等が挙げられる。
【００２２】
（澱粉糊の性状）
本発明の澱粉糊のｐＨは特に限定されず、４．０〜７．０が好ましく、４．５〜５．５がより好ましい。澱粉糊のｐＨが上記範囲であることにより、澱粉糊の凍結安定性、貯蔵安定性及び粘着性がより一層向上する。
【００２３】
（澱粉糊の製造方法）
澱粉糊の製造方法としては特に限定されず、例えば、尿素、澱粉を水に添加し、必要に応じて合成樹脂エマルション、添加剤を添加して、撹拌混合する製造方法により製造することができる。
【００２４】
以上説明した本発明の澱粉糊は、壁紙の表面に付着しても澱粉糊の経時的な変色が抑制されており、壁紙の意匠性の低下を抑制することができるので、壁紙の施工に適しており、壁紙の施工用澱粉糊として好適に用いることができる。
【００２５】
本発明の澱粉糊が用いられる壁紙としては特に限定されず、繊維質基材単層からなる壁紙（いわゆる紙壁紙）、繊維質基材上に少なくとも発泡樹脂層を備える壁紙等、従来公知の壁紙が挙げられる。
【００２６】
繊維質基材としては限定されず、公知の繊維質シート（裏打紙）などが利用できる。具体的には、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；繊維混抄紙（パルプと合成繊維とを混合して抄紙したもの）などが挙げられる。上記繊維質シートには、分類上、不織布に該当しているものも包含される。
【００２７】
発泡樹脂層は、発泡剤含有樹脂層を加熱により発泡させることにより形成される発泡樹脂層が挙げられる。発泡剤含有樹脂層に含まれる樹脂成分としては、従来から壁装材に用いられている塩化ビニル樹脂、オレフィン系樹脂等が広く採用できるが、オレフィン系樹脂が好ましい。
【００２８】
上記壁紙は、艶調整及び／又は表面の保護を意図して表面保護層を有してもよい。
【００２９】
表面保護層の種類は限定的ではない。艶調整を目的とする表面保護層であれば、例えば、シリカなどの既知フィラーを含む表面保護層がある。表面保護層の形成方法としては、グラビア印刷などの公知の方法が採用できる。
【００３０】
表面保護層を形成する樹脂としては特に限定されず、熱可塑性樹脂、熱硬化性樹脂、電離放射線硬化型樹脂等の樹脂が挙げられる。積層シートの表面強度（耐スクラッチ性など）、耐汚染性、絵柄模様層の保護等を目的として表面保護層を形成する場合には、電離放射線硬化型樹脂を樹脂成分として含有するものが好適である。電離放射線硬化型樹脂としては、電子線照射によってラジカル重合（硬化）するものが好ましい。
【実施例】
【００３１】
以下に実施例及び比較例を示して本発明を具体的に説明する。但し、本発明は実施例に限定されない。
【００３２】
実施例１
澱粉を主成分とする接着剤濃縮物として、グルーＳ（商品名  ウォールボンド工業社製、希釈使用タイプ）を用意した。グルーＳ：水＝１０：７（質量比）の比率で希釈し、接着剤を調製した。この接着剤１００質量部に対して尿素５．０質量部（澱粉１００質量部に対して３５．７質量部（計算値））を添加して撹拌し、澱粉糊を調製した。
【００３３】
実施例２
接着剤１００質量部に対する尿素の添加量を１０質量部（澱粉１００質量部に対して７１．４質量部（計算値））に変更した以外は実施例１と同様にして、澱粉糊を調製した。
【００３４】
実施例３
接着剤１００質量部に対する尿素の添加量を２０質量部（澱粉１００質量部に対して１４２．９質量部（計算値））に変更した以外は実施例１と同様にして、澱粉糊を調製した。
【００３５】
実施例４
接着剤１００質量部に対する尿素の添加量を１質量部（澱粉１００質量部に対して７．１質量部（計算値））に変更した以外は実施例１と同様にして、澱粉糊を調製した。
【００３６】
実施例５
接着剤１００質量部に対する尿素の添加量を２．５質量部（澱粉１００質量部に対して１７．９質量部（計算値））に変更した以外は実施例１と同様にして、澱粉糊を調製した。
【００３７】
実施例６
接着剤１００質量部に対する尿素の添加量を５０質量部（澱粉１００質量部に対して３５７．１質量部（計算値））に変更した以外は実施例１と同様にして、澱粉糊を調製した。
【００３８】
実施例７
澱粉及びポリ酢酸ビニルエマルションを主成分とする接着剤濃縮物として、ルーアマイルド（商品名  ヤヨイ化学工業社製、希釈使用タイプ）を用意し、ルーアマイルド：水＝１０：７（質量比）の比率で希釈し、接着剤を調製した。この接着剤１００質量部に対して尿素５．０質量部（澱粉１００質量部に対して４４．６質量部（計算値））を添加して撹拌し、澱粉糊を調製した。
【００３９】
比較例１
尿素を添加しなかった以外は実施例１と同様にして、澱粉糊を調製した。
【００４０】
上記実施例及び比較例について、下記評価を行った。
【００４１】
（試験例１：澱粉糊の変色評価）
実施例及び比較例で調製した澱粉糊、純水、アミノ酸（グリシン）、及びα−アミラーゼを、質量比で５：５：１：０．００５となるよう混合して、混合液を調製した。混合液を、送風定温恒温器（ヤマト科学株式会社製  商品名：ＤＮ−６３）を用いて６０℃、の条件で静置して、澱粉糊の変色を目視で観察し、以下の評価基準に従って評価した。なお、５日目に△以上の評価であれば実使用において問題ないと評価される。
○  ：変色しなかった
○△：殆ど変色しなかった
△  ：軽微な変色が見られた
×  ：変色した
【００４２】
（試験例２：壁紙の変色評価）
壁紙として、繊維質基材上に少なくとも発泡樹脂層及び表面保護層を備える壁紙を用意した。試験例１と同様にして混合液を調製し、当該混合液を壁紙表面に塗布し、試験片を作製した。試験片の混合液の塗布量は８０ｇ／ｍ２であった。試験片を恒温恒湿器（エスペック株式会社製  型番：ＬＨ−１１４）を用いて４０℃９０％Ｒｈの環境下に静置して、壁紙の変色を目視で観察し、以下の評価基準に従って評価した。なお、１.５週で△以上の評価であれば実使用において問題ないと評価される。
○  ：変色しなかった
○△：殆ど変色しなかった
△  ：軽微な変色が見られた
×  ：変色した
【００４３】
（試験例３：壁紙の密着性評価）
実施例３、実施例６及び比較例１で調製した澱粉糊を壁紙の裏打紙面に１３０ｇ／ｍ２の塗布量で塗布し、壁紙を石膏ボードに施工した。室温（２３℃）℃の条件で２４時間乾燥後、壁紙を手で剥がし、以下の評価基準に従って密着性を評価した。
○：比較例１と同等の剥がれ難さ、密着性を示した
△：比較例１と比較してやや剥がれ易く、密着性が劣るが、実使用上問題ない程度である
×：比較例１と比較して明らかに剥がれやすく密着性が劣っていた
【００４４】
結果を表1に示す。
【００４５】
【表１】
2019178289.tif 000002